(57)【要約】【課題】比較的簡単な構成により，光の照射を受けることなく触媒反応の起点となるラジカルを生成することができる固体触媒を提供する。【解決手段】この固体触媒１は，基材１０を少なくとも部分的に被覆する金属被膜２０に厚み０．１〜２０μmから成る触媒層２１を備え，前記触媒層２１は，例えば金属チタン等の金属と，酸化チタン等の前記金属の酸化物によって構成され，この触媒層２１の少なくとも最表面部分に，結晶粒径１〜１０nmのナノ結晶構造を有する前記金属の酸化物２３（例えば二酸化チタン）を含む表面領域を設け，該表面領域の前記酸化金属２３を，酸素との結合が欠乏した酸化状態と成すと共に，前記表面領域の基材１０側を，酸素の固溶量が前記表面領域側から基材１０側に向かって内部に入るに従って減少する酸素欠乏傾斜構造とした。【選択図】図１
2010142734.tif 000002
【特許請求の範囲】
【請求項１】
基材と，前記基材の表面を少なくとも部分的に被覆する金属被膜を備えた固体触媒において，
前記金属被膜は，表面側に厚み０．１〜２０μmの触媒層を有し，
前記触媒層は，金属と，該金属の酸化物である酸化金属とが混在する層から成り，
前記触媒層の少なくとも最表面部分は，表面領域を有し，
前記表面領域は，結晶粒径１〜１０nmのナノ結晶構造を有する前記酸化金属によって構成された領域，又は
前記酸化金属と未酸化の前記金属とが混在した領域から成り，かつ，
前記表面領域における前記酸化金属は，酸素との結合が欠乏した酸化状態から成り，
前記触媒層において混在する前記金属と前記酸化金属との界面部分において，前記酸化金属側から前記金属の内部に入るに従って酸素の固溶量が減少する酸素欠乏傾斜構造を有すると共に，
前記基材と前記金属被膜との界面部分において，前記金属被膜の構成金属を，前記基材と合金化結合して成ることを特徴とする固体触媒。
【請求項２】
前記金属をチタンとし，前記金属被膜は，金属チタンから成る構成金属層と，該構成金属層上の前記触媒層から成り，
前記触媒層の前記酸化金属を，ナノ結晶構造を有する酸化チタンにより構成すると共に，
前記基材との界面部分において前記構成金属層を，前記基材の構成成分と合金化結合して成ることを特徴とする請求項１記載の固体触媒。
【請求項３】
前記酸化金属を酸化チタンとし，前記酸化金属中に異なる結晶構造の酸化チタンを混在させたことを特徴とする請求項１又は２記載の固体触媒。
【請求項４】
前記金属被膜の表面から約１００nm以下の範囲であって，前記触媒層から前記構成金属層に至る部分を前記酸素欠乏傾斜構造としたことを特徴とする請求項２記載の固体触媒。
【請求項５】
前記表面領域における前記酸化金属の少なくとも最表面の一部をアモルファスに類似のナノ結晶構造としたことを特徴とする請求項４記載の固体触媒。
【請求項６】
前記金属をスズとし，前記触媒層を，ナノ結晶構造を有する酸化スズ中に微粒子状の金属スズが分散された構造としたことを特徴とする請求項１記載の固体触媒。
【請求項７】
前記酸化スズの一部分に原子密度が低いポーラスを前記触媒層の表面から基材側の界面に亘り連続して形成したことを特徴とする請求項６記載の固体触媒。
【請求項８】
前記触媒層は，前記金属被膜の表面から基材との界面に至る全域に亘ることを特徴とする請求項６又は７記載の固体触媒。
【請求項９】
前記酸化スズがＳｎＯ2とＳｎ3Ｏ4とを混在していることを特徴とする請求項６〜８いずれか１項記載の固体触媒。
【請求項１０】
前記酸化スズ側から前記微粒子状の金属スズの内部に入るに従って酸素の固溶量が減少する前記酸素欠乏傾斜構造としたことを特徴とする請求項６記載の固体触媒。
【請求項１１】
内燃機関のガソリンの燃焼において，メタンによる以下の式２〜式７から成る連鎖反応によるラジカル生成過程を有する請求項２〜５いずれか１項記載の固体触媒。
ＣＨ4  → ＣＨ3 ＊ ＋ Ｈ＊ ［開始反応］・・・〔式２〕
ＣＨ3 ＊ ＋ Ｏ2   → ＣＨＯ＊ ＋ Ｈ2Ｏ ［連鎖移動反応］・・・〔式３〕  
２ＣＨＯ＊ ＋ Ｏ2   → ２ＣＯ2   ＋ ２Ｈ＊ ［連鎖移動反応］・・・〔式４〕
Ｈ＊ ＋ Ｏ2   → ＯＨ＊ ＋ Ｏ＊ ［連鎖分枝反応］・・・〔式５〕
Ｏ＊ ＋ ＣＨ4   → ＣＨ3 ＊  ＋ ＯＨ＊ ［連鎖分枝反応］・・・〔式６〕
ＯＨ＊ ＋ ＣＨ4   → ＣＨ3 ＊ ［連鎖移動反応］・・・〔式７〕  
（上記各式において，＊はラジカル種 (活性化学種)）
【請求項１２】
鎖状の脂肪族炭化水素を主成分とする軽油との接触により，以下の式１から成るラジカル開始反応を含む反応過程により前記軽油の燃焼性を向上させる事が可能な請求項６〜１０いずれか１項記載の固体触媒。
〔式１〕
C14： ＣＨ3（ＣＨ2）12 ＣＨ3   →
ＳｎＯ2 と接触  →  
C7ラジカル：２ＣＨ3（ＣＨ2）6…  
【請求項１３】
前記金属を亜鉛とし，前記金属被膜は，金属亜鉛から成る構成金属層と，該構成金属層上の前記触媒層から成り，
前記触媒層の前記酸化金属を，ナノ結晶構造を有する酸化亜鉛により構成すると共に，
前記基材との界面部分において前記構成金属層を，前記基材の構成成分と合金化結合して成ることを特徴とする請求項１記載の固体触媒。
【請求項１４】
前記触媒層が，低摩擦係数であることを特徴とする請求項１〜１３いずれか１項記載の固体触媒。
【発明の詳細な説明】
【技術分野】
【０００１】
本発明は固体触媒に関し，より詳細には，基材と，該基材上に形成された触媒機能を有する金属被膜によって構成され，加熱や光の照射なしに有機物の分解等の触媒としての機能を発揮する固体触媒に関する。
【背景技術】
【０００２】
有機物である有害物質の分解や，親水性の付与等を目的として，光触媒機能を有する酸化物金属，例えば二酸化チタンを各種製品表面にコーティングすることが行われている。
【０００３】
このような酸化チタン等の酸化金属から成る光触媒は，光，一般には波長４００nm以下の紫外線領域の光の照射を受けると触媒として活性化して，有機物の分解等の触媒としての機能を発揮する（非特許文献１参照）。
【０００４】
このように，酸化金属によって構成される光触媒において，触媒として機能させるためには，太陽光やブラックライトの照射等，紫外線領域の波長を持つ光の照射が必要で，使用環境が制限されることから，このような問題を解消するために，不純物をドーピングする等して触媒作用を励起する光の波長を長波長側にシフトさせて，可視光の照射によっても触応反応を発揮するように改良した，「可視光応答型」と呼ばれる光触媒も提案されている。
【０００５】
しかし，このような可視光応答型の光触媒であっても，触媒機能の励起のためには光の照射が必要であることに変わりがなく，依然として使用環境が光を照射可能な環境に制約されるという課題を解消し得るものとなっていない。
【０００６】
このような光触媒の持つ欠点に着目し，光の照射を行うことなく触媒としての機能を発揮させることができる「電荷移動（Charge Transfer）型」と呼ばれる触媒も提案されている。
【０００７】
このような電荷移動型触媒の一例として，特許文献１には，電子供与元素と電子受容元素と前記電子供与元素から電子受容元素への電子の移動を促進する電子キャリアー元素と前記電子受容元素に移動した電子により還元反応を行う還元中心元素と電子の移動により生じた前記電子供与元素の正孔により酸化反応を行う酸化中心元素との複合酸化物結晶からなり，該複合酸化物の結晶構造内外に酸化反応を活性化する還元活性化材を含めた電荷移動型触媒が提案されている。
【０００８】
そして，このような電荷移動型触媒によれば，光の照射を行うことなく，触媒に触れた物質を酸化還元反応により分解し，防汚性，抗菌性，防臭性を発揮させることができるとしている（特許文献１の請求項１，及び「発明の効果」欄）。
【０００９】
この発明の先行技術文献情報としては，次のものがある。
【非特許文献１】光触媒工業界ホームページ中の「光触媒入門」（http://www.piaj.gr.jp/roller/contents/entry/200706118）
【特許文献１】特開２００２−１１２１号公報
【発明の開示】
【発明が解決しようとする課題】
【００１０】
酸化チタン系光触媒は，前述したように，近年ようやく可視光域でも作用する改良型が開発された状況である。
【００１１】
しかしながら，その作用は非常に長時間を要し，日照条件の良い環境でも有機物の分解（酸化分解）には，数日を要する。
【００１２】
また，酸化チタンは光触媒以外の用途として，工業排煙のＮＯｘ触媒基材として広く活用されているが，その際の使用温度は２００℃以上である。
【００１３】
ここで，酸化チタン系の光触媒は，抗菌・防カビなどの効果が確認され実用化されているが，その際の作用は，菌やカビの有機物全量を酸化分解しているのではなく，ＤＮＡに分解の起点を与えることにより死滅させていると言われている。
【００１４】
又，酸化チタン系の光触媒では，連鎖反応の基点となるラジカルの生成に光の照射が不可欠である。
【００１５】
これに対し，特許文献１に記載された電荷移動型触媒にあっては，光の照射を必要とせずに電子移動とこれに伴う正孔の発生を生じさせることが可能であるとされている。
【００１６】
しかし，特許文献１の電荷移動型触媒にあっては，このような電子移動や正孔の発生，電子移動や正孔の発生に伴う酸化還元反応を可能とするために，触媒を複雑な「複合酸化物」と成す必要がある。
【００１７】
しかも，酸化中心体を構成する元素として高価な白金を使用する等，原材料が高価であると共に，複雑な構造を持つ複合酸化物構造の電荷移動型触媒を得るために，各構成成分を所定の配合で攪拌混合後，バインダーを添加して混合微粉砕して泥奨を得，これを焼成した後，更に微粉砕する等，多工程に亘る煩雑な作業を必要とし（特許文献１「0015」欄），その製造に多大な労力とエネルギーが費やされる。その結果，得られる電荷移動型触媒は高価である。
【００１８】
本発明は，有機物の分解等の連鎖反応を生じさせるためには，電子放出や電子移動，正孔の発生や，その発生方法のメカニズム如何に拘わらず，一連の連鎖反応の起点となるラジカルを生成することができれば良いのではないかという着眼点に基づき成されたもので，前述した荷電移動型触媒同様，光の照射を受けることなく触媒としての機能を発揮させることができるものでありながら，荷電移動型触媒のような高価な原料を使用した複雑な複合酸化物の構造を採用することなく，酸化チタンや酸化スズ等の，光触媒として既知の酸化金属に，比較的簡単な構造変化を与えることにより触媒としての機能を発揮し得る固体触媒を提供することを目的とする。
【課題を解決するための手段】
【００１９】
上記目的を達成するために，本発明の固体触媒１は，基材１０と，前記基材１０の表面を少なくとも部分的に被覆する金属被膜２０を備えた固体触媒１において，
a)前記金属被膜２０が表面側に厚み０．１〜２０μmの触媒層２１を備え，
a-1)前記触媒層２１は，金属と，該金属の酸化物である酸化金属とが混在する層から成り，
a-2)前記触媒層２１の少なくとも最表面部分に，表面領域を有し，
a-2-1)前記表面領域は，結晶粒径１〜１０nmのナノ結晶構造を有する前記酸化金属から成る表面領域，又は,
a-2-2)前記酸化金属２３と未酸化の前記金属２２とが混在して成る表面領域から構成されると共に，
a-3)前記表面領域における前記酸化金属２３を，酸素との結合が欠乏した酸化状態とし，
a-4) 前記触媒層２１において混在する前記金属２２と前記酸化金属２３との界面部分において，前記酸化金属２３側から前記金属２２の内部に入るに従って酸素の固溶量が減少する酸素欠乏傾斜構造を有し，
さらに，
b)前記基材１０と前記金属被膜２０との界面部分において，前記金属被膜２０の構成金属（構成金属層２４）を，前記基材１０の構成成分と合金化結合して成る構造であることを特徴とする（請求項１）。
【００２０】
上記構成の固体触媒１において，前記金属をチタンとし，前記金属被膜２０を，金属チタンから成る構成金属層２４と，該構成金属層２４上の前記触媒層２１によって構成し，
前記触媒層２１の前記酸化金属２３を，ナノ結晶構造を有する酸化チタンにより構成すると共に，
前記基材１０との界面部分において前記構成金属層２４を，前記基材１０の構成成分と合金化結合して成るものとすることができる〔請求項２：図１（Ａ）参照〕。
【００２１】
また，前記酸化金属２３を酸化チタンとし，前記酸化金属２３中にルチル型，アナターゼ型，ブルカイト型の異なる結晶構造の酸化チタンを混在させることが好ましい（請求項３）。
【００２２】
このように，チタン及び酸化チタンによって金属被膜２０を構成する場合，この金属被膜２０の表面から約１００nm以下の範囲であって，前記触媒層２１から前記構成金属層２４に至る部分を前述の酸素欠乏傾斜構造とすることができる(請求項４)。
【００２３】
また，前記表面領域における前記酸化金属２３の少なくとも最表面の一部をアモルファスに類似のナノ結晶構造とすることができる（請求項５）。
【００２４】
更に，前記金属をスズとした構成にあっては，前記触媒層２１を，ナノ結晶構造を有する酸化スズ２３中に微粒子状の金属スズ２２が分散された構造とすることができる〔請求項６：図１（Ｂ）参照〕。
【００２５】
更に，前記構成の固体触媒１において，酸化スズ２３の一部分に原子密度が低いポーラス〔図１７中の矢示（Ａ）部分〕を前記触媒層２１の表面から基材側の界面に亘り連続して形成することが好ましい（請求項７）。
【００２６】
この場合，前記触媒層２１を前記金属被膜２０の表面から基材１０との界面に至る全域に亘り設けた構成とすることができる（請求項８）。
【００２７】
更に，前記酸化スズ２３が，ＳｎＯ2とＳｎ3Ｏ4とを混在している構成とすることができる（請求項９）。
【００２８】
このように，スズ２２及び酸化スズ２３によって金属被膜２０を形成する場合，前記酸化スズ２３側から前記微粒子状の金属スズ２２の内部に入るに従って酸素の固溶量が減少する前記酸素欠乏傾斜構造に形成する（請求項１０）。
【００２９】
また，本願固体触媒は，例えば，内燃機関のガソリンの燃焼において，メタンによる以下の式２〜式７から成る連鎖反応によるラジカル生成過程を有する（請求項１１）。
ＣＨ4  → ＣＨ3 ＊ ＋ Ｈ＊ ［開始反応］・・・〔式２〕
ＣＨ3 ＊ ＋ Ｏ2   → ＣＨＯ＊ ＋ Ｈ2Ｏ ［連鎖移動反応］・・・〔式３〕  
２ＣＨＯ＊ ＋ Ｏ2   → ２ＣＯ2   ＋ ２Ｈ＊ ［連鎖移動反応］・・・〔式４〕
Ｈ＊ ＋ Ｏ2   → ＯＨ＊ ＋ Ｏ＊ ［連鎖分枝反応］・・・〔式５〕
Ｏ＊ ＋ ＣＨ4   → ＣＨ3＊ ＋ ＯＨ＊ ［連鎖分枝反応］・・・〔式６〕
ＯＨ＊ ＋ ＣＨ4   → ＣＨ3 ＊ ［連鎖移動反応］・・・〔式７〕  等々
（上記各式において，＊はラジカル種 (活性化学種)）
【００３０】
本願固体触媒は，さらに，例えば，鎖状の脂肪族炭化水素を主成分とする軽油との接触により，以下の式１から成るラジカル開始反応を含む反応過程により前記軽油の燃焼性を向上させる事が可能である（請求項１２）。
〔式１〕
C14： ＣＨ3（ＣＨ2 ）12ＣＨ3   →
ＳｎＯ2 と接触  →  
C7ラジカル：２ＣＨ3（ＣＨ2）6…  
【００３１】
更に，前記金属を亜鉛とし，前記金属被膜２０は，金属亜鉛から成る構成金属層２４と，該構成金属層２４上の前記触媒層２１から成り，
前記触媒層２１の前記酸化金属２３を，ナノ結晶構造を有する酸化亜鉛により構成すると共に，
前記基材１０との界面部分において前記構成金属層を，前記基材１０の構成成分と合金化結合して成る構成とすることもできる〔請求項１３：図１（Ａ）〕。
【００３２】
なお，上記構成の固体触媒１において，前記触媒層２１が低摩擦係数であることを特徴とする（請求項１４）。
【発明の効果】
【００３３】
以上説明した本発明の構成により，本発明の固体触媒によれば，以下に示す顕著な効果を得ることができた。
【００３４】
基材と，前記基材の表面を少なくとも部分的に被覆する金属被膜２０を備えた固体触媒において，前記金属被膜２０が表面側に厚み０．１〜２０μmの触媒層２１を備え，前記触媒層２１を，金属と，該金属の酸化物である酸化金属とが混在する層として構成し，前記触媒層２１の少なくとも最表面部分に，結晶粒径１〜１０nmのナノ結晶構造を有する前記酸化金属２３によって構成された表面領域，又は前記酸化金属２３と未酸化の前記金属２２とが混在した表面領域を構成すると共に，前記表面領域における前記酸化金属２３を酸素との結合が欠乏した酸化状態とし，前記触媒層２１において前記酸化金属２３と混在する前記金属２２が，前記酸化金属２３側から前記金属２２の内部に入るに従って酸素の固溶量が減少する酸素欠乏傾斜構造を有する構成とすると共に，前記基材１０と前記金属被膜との界面部分において，前記金属被膜２０の構成金属を，前記基材１０の構成成分と合金化結合して成る構成としたことで，該構造を備えた固体触媒１に，光の照射を行うことなく，有機物の分解等の触媒機能を発揮させることができた。
【００３５】
また，上記構成の固体触媒１にあっては，前記金属被膜２０と基材１０との強固な結合を得ることができ，金属被膜２０を，基材１０より剥離し難いものとすることができた。
【００３６】
なお，光触媒においてアナターゼ型，ルチル型の酸化チタンを共存させることにより，触媒機能の数千倍という向上が得られていることが報告されており（NIKKEI MECHANICAL 1999.3 NO.534），また，近年ブルカイト型の酸化チタンの光触媒活性がかなり高いことが見出されていることから（「光触媒のしくみ」藤島昭・橋本和仁・渡部俊也 著），前記酸化金属２３を酸化チタンとし，前記酸化金属２３中にルチル型，アナターゼ型，ブルカイト型の異なる結晶構造の酸化チタンを混在させた構成にあっては，同様に高い触媒性が得られることが期待される。
【００３７】
更に，前記表面領域における酸化金属２３の少なくとも最表面の一部をアモルファスに類似のナノ結晶構造としたことにより，上記の効果に加えて金属被膜２０の表面強度，耐摩耗性，低摩擦性，耐食性等を改善することができ，金属被膜２０に基材１０の保護膜としての機能を付与することができた。
【００３８】
また，前記金属をスズとし，前記触媒層２１を，ナノ結晶構造を有する酸化スズ中に粒子状の金属スズが分散された構造とした構成にあっては，前記酸化スズの原子密度を低い構成とすることで酸化スズ２３の結晶粒間に気体や液体等である処理対象物が入り込むことができ，酸化スズ２３と処理対象物との接触面積を増大させることができ，これにより触媒反応の一層の向上を図ることができた。
【００３９】
この場合，前記触媒層２１は，前記金属被膜２０の表面から基材１０との界面に至る全域に亘る構成としたことにより，処理対象と酸化スズ２３との接触面積をより一層増大させることができ，これにより高い触媒機能を発揮させることができた。
【発明を実施するための最良の形態】
【００４０】
次に，本発明の実施例につき以下説明する。
【００４１】
〔基本構造〕
図１（Ａ），（Ｂ）において，符号１は本発明の固体触媒であり，この固体触媒１は，基材１０と，この基材１０上の金属被膜２０によって構成されていると共に，この金属被膜２０には触媒層２１が設けられている。
【００４２】
前述の金属被膜２０は，基材１０の表面全体を覆う構成としても良く，又は，基材１０の表面の一部を覆うものとして構成しても良く，基材１０の表面の一部を覆うように構成する場合，基材１０表面が部分的に露出するように，前記金属被膜２０を斑状に構成するものとしても良い。
【００４３】
基材１０の材質は，特に限定されるものではなく，金属，セラミックス，ガラス等の各種材質のものであって良い。
【００４４】
この基材１０上の金属被膜２０は，主としてチタンやスズ，亜鉛，ジルコニア等の金属，及びこれらの酸化物によって構成されており，不純物やこの不純物の酸化物等を一部に含むものであっても良い。
【００４５】
この金属被膜２０の表面側に設けられる触媒層２１は，０．１〜２０μmの厚みを有する層として構成されており，その最表面部分である表面領域は，前記金属の酸化物である酸化金属２３のみから成るものであっても良く，又は，前記酸化金属２３と，未酸化の前記金属２２とが混在した領域として構成しても良い。
【００４６】
図１（Ａ），（Ｂ）に示す実施形態にあっては，いずれも表面領域を，酸化金属２３と未酸化の金属２２とを混在させたものとしている。
【００４７】
この酸化金属２３は，図１（Ａ）に示すように，触媒層２１の最表面においてのみ存在するものとしても良く，又は，図１（Ｂ）に示すように，触媒層２１の全域に亘り酸化金属２３が存在するものとしても良い。
【００４８】
この酸化金属２３は，結晶粒径が１〜１０nmのナノ結晶構造を有し，表面領域においてこの酸化金属２３の最表面は，酸素との結合量が欠乏した酸化状態（酸素欠乏構造）となっている。
【００４９】
また，前記触媒層２１において混在する前記金属２２と前記酸化金属２３との界面部分において，前記酸化金属２３側から前記金属２２の内部に入るに従って酸素の固溶量が減少する酸素欠乏傾斜構造を有するものとなっており，図１（Ａ）に示す例では，ナノ結晶層２１２（触媒層２１）中に存在する未酸化金属２２の，酸化金属２３との界面部分（図中台形に現れた未酸化金属２２の斜辺部分）の他，構成金属層２４と酸化金属２３との界面部分についても前記酸素欠乏傾斜構造とすることができ，また，図１（Ｂ）に示す例では，未酸化の金属２２によって形成された微粒子が，表面から内部に入るに従って酸素の固溶量が減少する前記酸素欠乏傾斜構造を有している。
【００５０】
更に，前記基材１０と前記金属被膜２０との界面部分において，前記金属被膜２０の構成金属が前記基材１０と合金化結合した構成を備えている。
【００５１】
このような構造を有する本発明の固体触媒１において，光の照射を必要とせずに有機物の分解等の触媒機能を発揮する理由は必ずしも明らかではないが，本発明の固体触媒１にあっては，表面領域において前述したように酸化金属２３が酸素との結合量が欠乏した酸化状態にあることが，有機物の分解に至る連鎖反応の起点となるラジカルの生成に何らかの寄与を果たしていると考えられる。
【００５２】
また，酸化金属２３をナノ結晶構造としたことにより，例えば結晶粒界の増加や欠陥の発生に伴うダングリングボンド（未結合手）が増大し，不安定で化学的に活性な電子が増大していること等も前述したラジカルの生成に寄与しているものと考えられる。
【００５３】
更には，酸化金属２３が前述のナノ微結晶構造を取ることにより，バルクの状態に比較して禁制帯域が大幅に変化しており，このような禁制帯域の変化がラジカルの生成に有利な作用を及ぼしているものと考えられる。
【００５４】
なお，前述した酸化金属の他，触媒層２１中に含まれる不純物やその酸化物の存在も，有機物の分解に至る連鎖反応の起点となるラジカルが生成に寄与している可能性も考えられる。
【００５５】
〔製造方法〕
上記構造を備えた固体触媒１は，金属，セラミックス，ガラス等の基材１０の表面に，チタンやスズ，亜鉛，ジルコニア等の，金属被膜２０を構成する主元素となる金属を含有する微粉体を，高いエネルギーを伴って衝突させることにより創成することができる。
【００５６】
このような微粉体の衝突は，既知の各種方法によって行うことが可能であり，一例として，圧縮空気等の圧縮気体の噴流と共に粒体を噴射するサンドブラスト装置乃至はショットピーニング装置等を使用して，前記元素を含む金属の粉体を噴射することにより行うことができる。
【００５７】
一例として，前述のサンドブラスト装置を使用して金属粉体の噴射を行うことにより基材に対して金属粉体の衝突を行う場合，金属粉体の粒径を平均粒径で２０〜４００μmとし，噴射速度を１５０m/sec以上として行うことにより，前述した構造の触媒層が得られる。
【００５８】
このように金属の微粉体を基材１０の表面に衝突させると，衝突した微粉体は，基材の表面に衝突した後，弾き返される。この衝突時，微粉体と基材１０部表面との衝突部分は，衝突時のエネルギーによって発熱し，微粉体中のチタン，スズ，亜鉛，ジルコニア等の元素が基材１０の表面に溶着すると共に基材の表面から所定の深さの範囲に拡散浸透して合金化し，創成された金属被膜２０と基材１０との界面部分が合金化結合された，付着強度の高い金属被膜２０が構成される。
【００５９】
また，前述した衝突時のエネルギーによる発熱によって，金属微粉体中のチタン，スズ，亜鉛，ジルコニウム等の元素が一部は酸化することなく基材１０の表面に溶着し，また，一部は空気中の酸素と反応して酸化金属となって基材１０の表面に溶着し，微粉体中に含まれる成分に応じて一例として以下のような金属被膜２０を構成する。 
【００６０】
前述の方法によって製造される金属被膜２０が，チタン，又は亜鉛を含む粉体の衝突によって構成されたものである場合，この金属被膜２０は，基材１０上に金属チタン又は金属亜鉛から成る構成金属層２４と，この構成金属層２４上に約２０nm程度の厚みの触媒層２１とを備えるもので，この触媒層２１を未酸化の金属２２（チタンまたは亜鉛）と酸化金属２３（酸化チタンまたは酸化亜鉛）とが混在したものとして形成することで，この触媒層２１の最表面である表面領域においても，図１（Ａ）に示すように，未酸化の金属２２であるチタン又は亜鉛と，ナノ結晶構造の酸化チタン（二酸化チタン）又は酸化亜鉛２３とが混在した状態が形成されている。
【００６１】
なお，図示の例では前記表面領域を前述のように酸化金属２３と未酸化の金属２２とが混在するものとして示したが，基材１０の材質や金属被膜２０の形成条件等の調整により，表面領域を酸化金属２３のみによって構成することもできる。
【００６２】
酸化金属２３が酸化チタンである場合，この酸化チタンの結晶構造は，ルチル型，アナターゼ型，ブルカイト型の各構造を持つものが混在しており，また，少なくともその最表面の一部領域は，アモルファスに類似のナノ結晶構造となっている。
【００６３】
また，表面領域の基材１０側において，金属被膜２０の表面から１００nm以下の範囲であって，前記触媒層２１（ナノ結晶層２１２）から前記構成金属層２４に至る部分には，構成金属層２４においても僅かにＯが固溶していると共に，この酸素の固溶量は，表面側から内部に入るに従って，徐々に減少する傾斜構造（本明細書において「酸素欠乏傾斜構造」という。）となっている。
【００６４】
なお，光触媒の分野において，アナターゼ型，ルチル型の酸化チタンを共存させることにより触媒機能の約１０００倍の向上が図れたことの報告がされており（NIKKEI MECHANICAL 1999.3 NO.534），また，近年ブルカイト型の酸化チタンの光触媒活性がかなり高いことが見出されていることから（「光触媒のしくみ」藤島昭・橋本和仁・渡部俊也 著），チタン及び酸化チタンにより構成された上記構成の触媒層２１にあっては，同様の理由により高い触媒性能が発揮されているものと考えられる。
【００６５】
特にブルカイト型の酸化チタンは，紫外線ではなく可視光に応答させる目的での応用が試みられているように触媒としての効果が高いものであるにも拘わらず，現行の技術においてその合成が難しいとされている物質であり，前述のような比較的簡単な方法によってブルカイト型の酸化チタンが得られることは有利である。
【００６６】
また前述したように，酸化金属２３がアモルファスに類似のナノ結晶構造となっていることにより，触媒層２１に，高強度性，耐摩耗性，低摩擦性，耐食性が付与され，触媒層２１に，構成金属１０の保護，強化層としての機能をも付与できるものとなっている。
【００６７】
更に，前述の方法によって製造される金属被膜２０が，スズを含む粉体の衝突によって創成されたものである場合，このようにして構成された固体触媒１は，図１（Ｂ）に示すように，図１（Ａ）を参照して説明した固体触媒１における構成金属層２４に対応する層を備えておらず，表面から基材１０との界面に至る全体が，触媒層２１となる。
【００６８】
そして，この触媒層２１は，結晶粒径が２〜５nmのナノ結晶構造を有する酸化スズ２３（ＳｎＯ2，Ｓｎ3Ｏ4が混在）と，微粒子状の未酸化の金属スズ２２とが混在したものとなっており，触媒層２１の最表面である表面領域においても，この酸化スズ２３と金属スズ２２とが混在した状態で存在している〔図１（Ｂ）参照〕。
【００６９】
このナノ結晶構造を有する酸化スズ２３には，部分的に原子密度が低い部分であるポーラス（空隙）が生じており，このポーラスが触媒層２１の表面から基材１０との界面に至る迄連続して形成されて多孔質的な構造を備える結果，液体や気体等である分解対象物がこのポーラス内に浸入することで，酸化スズと分解対象物との接触面積が増大され，高い触媒機能を発揮させることができるものとなっている。
【実施例】
【００７０】
以下，前述した圧縮空気の噴流によって金属粉体を衝突させることにより得た本発明の固体触媒を使用して，光の照射を行わない空間における触媒機能の確認試験を行った。以下に，各試験の方法及び結果を示す。
【００７１】
１．試料（試験対象）
（１）試料の製造方法
本試験に使用する試料として，基材であるセラミックス基板上に，チタン及び酸化チタンを主成分とする金属被膜（実施例１），スズ及び酸化スズを主成分とする金属被膜（実施例２）及び亜鉛及び酸化亜鉛を主成分とする金属被膜（実施例３）をそれぞれ有する三種類の固体触媒１を用意した。
【００７２】
各試料の製造条件を下記に示す。
【００７３】
(1-1)実施例１
セラミック板（幅３０mm，長さ５０mm，厚さ３mm）の表面に，平均粒径１６０μmのチタンの粉体（形状：球形）を，ノズル径：φ９mm，噴射距離１００mmとしてブラスト加工装置〔（株）不二製作所製ＳＧ式ブラスト加工装置〕を使用して噴射した。
【００７４】
噴射気体として，圧縮空気を使用し，噴射圧力を０．６MPaとし，１０秒間噴射し，厚さ１μmの触媒層を創成した。
【００７５】
(1-2)実施例２
セラミック板（幅３０mm，長さ５０mm，厚さ３mm）の表面に，平均粒径４４μmのスズの粉体（形状：球形）を，ノズル径：φ９mm，噴射距離１００mmとしてブラスト加工装置〔（株）不二製作所製ＳＧ式ブラスト加工装置〕を使用して噴射した。
【００７６】
噴射気体として，圧縮空気を使用し，噴射圧力を０．６MPaとし，１０秒間噴射し，厚さ３μmの触媒層を創成した。
【００７７】
(1-3)実施例３
セラミック板（幅３０mm，長さ５０mm，厚さ３mm）の表面に，平均粒径５０μmの亜鉛粉体（形状：球形）を，ノズル径：φ９mm，噴射距離１００mmとしてブラスト加工装置〔（株）不二製作所製ＳＧ式ブラスト加工装置〕を使用して噴射した。
【００７８】
噴射気体として，圧縮空気を使用し，噴射圧力を０．６MPaとし，１０秒間噴射し，厚さ０．１〜０．５μmの触媒層を創成した。
【００７９】
（２）構造の確認方法
上記により得られた試料（実施例１〜３）に創成された金属被膜２０の構造は，ＴＥＭ（Transmission Electron Microscope：透過電子顕微鏡），及び同装置付帯のＥＤＸ（Energy Dispersive X-ray Spectrometry：エネルギー分散型特性Ｘ線分析装置）を使用した断面観察，及びＸＰＳ（X-ray Photoelectron Spectroscopy：Ｘ線光電子分光法）による表面構造調査による表面付近の情報の取得に基づいて行った。
【００８０】
ここで，ＴＥＭ観察では，試料をＦＩＢ（Focused Ion Beam：集束イオンビーム装置）により任意箇所の断面をマイクロサンプリング法により採取した。また，表面保護のために，サンプル表面にはカーボン蒸着膜を約１０nm成膜し，さらにＦＩＢ装置によりカーボン保護膜を約１μm成膜してから断面薄膜加工を施した。
【００８１】
ＸＰＳ法では，触媒層の表面（１０nm以下）の分子構造を調査し，Ｘ線を直角方向から入射した条件で，表面の構成元素を測定し，さらに酸化金属の各成分（Ｓｎ，Ｔｉ）の分子構造を調査するために角度分解法により，１０nmより浅い（表層部）表面近傍の分子構造を調査した。
【００８２】
角度分解法では，Ｘ線の入射角度を浅くしていくことでサンプル内へのＸ線入射量を少なくして，より浅い表層付近の情報を取得した。
【００８３】
（３）実施例１の試料の構造（主成分：チタン及び酸化チタン）
実施例１の試料における金属被膜２０に創成された触媒層２１は，断面において極表層の約２０nmの範囲にナノ結晶構造を有する不定形のチタン酸化物２３が点在する表面領域〔図３中の（１）部分〕を有すると共に，その下部にナノ結晶構造を有する未酸化のチタンから成るナノ結晶層２１２〔図３中の（２）部分〕を有する〔図３及び図１（Ａ）参照〕。
【００８４】
前述の表面領域に存在するチタン酸化物２３は，ＴｉＯ2構造を有し，ルチル型，アナターゼ型，ブルカイト型の結晶構造が混在している（電子回折結果：図１０，１１，１２）。
【００８５】
酸化チタン２３が点在する表面領域は，比較的に均一な厚さで形成されており，この表面領域の結晶構造は，その一部において非結晶（アモルファス）に類似のナノサイズの微結晶構造を有する〔図６（Ａ），（Ｂ）〕。
【００８６】
なお，図６（Ｂ）に示す電子回析像において，電子線径が約５nmであることから判断して，下記の理由によりこの部分の構造は，アモルファス（非結晶）に極めて近いナノ結晶構造を有することが判る。
【００８７】
すなわち，中心にある「１」で示す位置の点周辺には無数の超微細に斑点が微かに見えている。これは非晶質に限りなく近いナノ結晶構造であることを示している。この非晶質の周囲にある点は，明確な結晶構造による図形になることから，非晶質の周囲に明確な結晶が存在しており，一部が奥行き方向に重なっているために，同図形のようになっている。
【００８８】
また，前記表面領域の基材１０側において，ナノ結晶層２１２〔図６（Ａ）中の（４）に示す部分〕から，構成金属層２４〔図６（Ａ）中の（５）に示す部分〕にかけて，最表面から約１００nm以下の範囲において僅かにＯ（酸素）の固溶が確認されていると共に，この酸素の固溶量は，内部に向かうに従い減少する前述の酸素欠乏傾斜構造を有している（図４，５）。
【００８９】
表面領域に存在する酸化チタンは略全てがＴｉＯ2であり（ＸＰＳ分析），触媒層２１の最表面部において該酸化チタン（ＴｉＯ2）は，酸素の結合量が欠乏した酸化状態にあり（角度分解法：図１４），かつ，酸素の結合量の欠乏は顕著である（ピークシフト量：図１４）。
【００９０】
なお，前述したセラミックス基板に代え，ガソリンエンジン用ピストン（アルミ合金製）に対して上記チタン粉体を噴射すると共に，前記ピストンを切断して得た断面部をＳＥＭ−ＥＤＸ にて面分析した結果を図１５に示す。
【００９１】
上記分析結果から，ピストン（Al）表面より内部側にチタン成分が拡散浸透して，金属被膜と基材であるピストンとの界面部分では，両者が合金化していることが確認できた。
【００９２】
以下の実験例では，アミノ酸，水，軽油を対象としているため，ここで，本願における酸化チタン系の光触媒を燃料の改質等に使用する例として，内燃機関の燃料特に，ガソリンで考えると，分子結合の一部分に，その後に生じる燃焼という一連の連鎖反応の起点となる「キズ」を形成することができれば（図２），燃料はこれに続く燃焼反応に於いて大きな変化を生じ得るものと考えられる。
【００９３】
すなわち，ここで言う「キズ」とは，その後に生じる燃焼反応等の，一連の連鎖反応の起点となり得る変化であり，ラジカルの生成がここに言う「キズ」と成り得る。
【００９４】
一例として，最も単純な有機物であるメタンを例に挙げてラジカルの生成について説明すると，メタンの燃焼反応は，一般的に下記の〔式１〕で表される。
ＣＨ4  ＋  ２Ｏ2  →  ＣＯ2  ＋  ２Ｈ2Ｏ  ・・・〔式１〕
【００９５】
しかしながら実際には上記〔式１〕の様な単純な反応ではなく，以下の〔式２〕〜〔式７〕に示すラジカルが関与した素反応の組み合わせ・連鎖と理解される。
ＣＨ4  → ＣＨ3 ＊ ＋ Ｈ＊ ［開始反応］・・・〔式２〕
ＣＨ3 ＊ ＋ Ｏ2   → ＣＨＯ＊ ＋ Ｈ2Ｏ ［連鎖移動反応］・・・〔式３〕  
２ＣＨＯ＊ ＋ Ｏ2   → ２ＣＯ2   ＋ ２Ｈ＊ ［連鎖移動反応］・・・〔式４〕
Ｈ＊ ＋ Ｏ2   → ＯＨ＊ ＋ Ｏ＊ ［連鎖分枝反応］・・・〔式５〕
Ｏ＊ ＋ ＣＨ4   → ＣＨ3＊ ＋ ＯＨ＊ ［連鎖分枝反応］・・・〔式６〕
ＯＨ＊ ＋ ＣＨ4   → ＣＨ3 ＊ ［連鎖移動反応］・・・〔式７〕  等々
（上記各式において，＊はラジカル種 (活性化学種)）
【００９６】
このように，ガソリンに限らないが，燃料が燃焼する場合，ＣＯ2化の前にＣＨ3＊等のラジカルへ分解される。
【００９７】
上記〔式２〕は，非常に小さな反応であるが，この反応が起こらなければ，それ以降の連鎖反応は始まらないため非常に重要な反応である。
【００９８】
従って，燃料の燃焼性能等を改善する場合，燃焼反応という一連の連鎖反応の起点となる前述した「キズ」となり得る，ラジカルの生成が重要となる。
【００９９】
ここで，前述した酸化チタン系の光触媒にあっては，光が照射されることにより電子を放出し，この電子放出と，これによって生じた正孔によって，表面に存在する空気と水から酸化作用の高い水酸基ラジカルと酸素ラジカルを発生させ，このような水酸基ラジカルや酸素ラジカルの発生が起点となって，連鎖的に有機物の分解が行われる。
【０１００】
本願触媒による作用は、式２の様に、微細かつ重要な変化（キズ）を化石燃料等の燃焼時に影響を与えているものと推察される。
【０１０１】
以上の様な変化から、ガソリン等のキズの生成によるクラッキングが促進され、小分子化するため、酸素との接触頻度が高まり、燃焼性が向上する。
【０１０２】
（４）実施例２の構造（主成分：スズ及び酸化スズ）
実施例２の試料では，基材１０上に創成された触媒層２１（図１６）部分を拡大した状態（図１７）において，この触媒層２１には，未酸化の金属スズ２２と，酸化スズ２３とが，触媒層２１の厚み方向の全域にわたり点在している（図１７）。
【０１０３】
この酸化スズ２３は，結晶粒径を２〜５nm程度とするナノ結晶構造を持ち，ＳｎＯ2に近似した結晶構造のもの（電子回折結果：図２０）の他，Ｓｎ3Ｏ4に近似した結晶構造のもの（電子回折結果：図２１）が混在する。
【０１０４】
酸化金属２３は，粒径１００〜５００nmの大きさの塊を成し，一部は触媒層２１の表層に露出していると共に，表面から基材１０との界面にまでほぼ均一に点在している（ＳＴＥＭ像：図１６において灰色に見える点在箇所がスズの酸化物に相当。）。
【０１０５】
この酸化スズ２３は，図１７中に矢印（Ａ）として示す白抜き（円状）の部分において原子密度が低い状態に形成されており（以下，この部分を「ポーラス」という。），このポーラスが連続して金属被膜２０の表面から基材１０に至る流路を形成することで，処理対象である気体や液体は，このポーラス内に浸入することで酸化スズ２３との接触面積が増大されている。
【０１０６】
触媒層２１の最表面である表面領域は，略全て酸化スズで構成されているが（ＸＰＳ分析のスズのピーク位置：図２２），この中には未酸化のスズ２２の露出面に生じた自然酸化膜をも含むものと考えられる。
【０１０７】
さらに，触媒層２１の最表面部分である表面領域において，酸化スズが酸素との結合量が欠乏した酸化状態となっている（図２３）。
【０１０８】
（５）実施例３の試料の構造（主成分：亜鉛及び酸化亜鉛）
実施例３の試料に創成された金属被膜２０は，断面ＴＥＭ明視野像（図２４）及びＴＥＭ−ＥＤＸ分析結果（図２５〜２７）に示したように，断面においてナノ結晶構造を有する亜鉛の酸化物２３が存在するナノ結晶層２１２（触媒層２１）〔図２４中の（１）部分〕を有すると共に，その下部に未酸化の亜鉛から成る構成金属層２４〔図２４中の（２）部分〕が形成されており，更に，この構成金属層２４と基材１０とが，その境界部分において亜鉛（酸化亜鉛）と基材とが合金化結合したものとなっている〔図２４中の（３）部分〕。
【０１０９】
そして，酸化亜鉛によって構成された触媒層２１との界面部分〔図２４中の（４）部分〕において，構成金属層２４には僅かな酸素の固溶が確認されていると共に，触媒層２１側から，構成金属層２４の内部に入るに従って酸素の固溶が減少する酸素欠乏傾斜構造を有している。
【０１１０】
極電子回析（図２８，２９）の結果から，金属被膜２０の極表面に形成された触媒層２１〔図２４中の（１）部分〕は，微細な結晶構造（ナノサイズ）を有する酸化亜鉛であり（図２８参照），その下層の構成金属層２４〔図２４中の（２）部分〕は，金属亜鉛であることが確認できる（図２９参照）。
【０１１１】
ＸＰＳ分析の結果，金属被膜２０の表面には，Ｃ，Ｏ，Ａｌ，Ｓｉ，Ｚｎ，Ａｇが検出され（図３０参照），Ｚｎのピークは，１０２２．０ｅＶで検出されているが（図３１），ピーク形状から亜鉛金属及びＺｎＯの形態で存在するものと考えられる。
【０１１２】
Ｚｎのピークがやや高エネルギー側に検出されるが，亜鉛金属とＺｎＯがほぼ同じエネルギー位置に検出され，そのため，４９５ｅＶ付近のオージェピークで（図３２参照），亜鉛金属とＺｎＯの両方が存在することを確認した。
【０１１３】
角度分解ＸＰＳ分析結果から，９０°で高エネルギー側にシフトしており，表面領域における酸化亜鉛は，酸素との結合が欠乏した酸化状態にあることが判る。
【０１１４】
２．試験１（アミノ酸の分解試験）
（１）実験の目的
本発明の固体触媒が，光の無い環境下（遮光された空間内）で有機物（アミノ酸）に対して与える影響を観察する。
【０１１５】
（２）実験方法
Ｌ−システイン１００mmol/Ｌの溶液１００mLと，Ｌ−メチオニン１００mmol／L の溶液１００mLを準備し，それぞれの溶液を入れた容器内に実施例１の固体触媒２０個を浸漬し，室温，無光の環境下で４８時間放置した後，13Ｃ−ＮＭＲ測定を実施し，各溶液の変化を測定した。
【０１１６】
（３）実験結果
13Ｃ−ＮＭＲ測定結果より，アミノ酸のピークに新たなピークが観測された。
【０１１７】
Ｌ−システインでは，ＳＨに隣接するＣ，ＮＨ2に隣接するＣに於いて高磁場側に新たなピークが観測されており，実施例１の固体触媒との相互作用が確認された（図３３中の矢印部分）。
【０１１８】
Ｌ−メチオニンでは，Ｓに隣接するＣ（１６．６ppm），ＮＨ2に隣接するＣに於いて低磁場側に新たなピークが観測されており，分子鎖の一部切断や分子間の相互作用が減少したものと考えられる（図３４中の矢印部分）。
【０１１９】
３．試験２（水の分解試験）
（１）実験の目的
本発明の固体触媒が，光の無い環境下（遮光された空間内）で水に対して与える影響を観察する。
【０１２０】
（２）実験方法
飲料水２００mLを入れた容器内に実施例１の固体触媒２０個を浸漬し，室温，無光の環境下で４８時間放置した後の飲料水（実施例）と，固体触媒を浸漬することなしに同様の条件下に放置した飲料水（比較例）の溶存酸素量とをそれぞれ比較した。
【０１２１】
（３）実験結果
両飲料水（実施例及び比較例）の溶存酸素量を測定した結果を表１に示す。
【０１２２】
【表１】
2010142734.tif 000003
【０１２３】
以上の結果から，本発明の固体触媒（実施例１）と接触させた飲料水にあっては，溶存酸素量が増加して，過飽和状態になっていることが確認された。
【０１２４】
このことから，本発明の固体触媒によって水が分解され，溶存酸素量が増加したものと考えられる。
【０１２５】
４．試験３（軽油分解試験）
（１）実験の目的
本発明の固体触媒が，光の無い環境下で燃料（軽油）に対して与える影響を観察する。
【０１２６】
（２）実験方法
本発明の固体触媒（前掲の実施例１及び実施例２の各試料）に対し，常温，暗環境内（遮光された容器内で実施。）で燃料（軽油）を接触させた後，熱分解ＧＣ−ＭＳ測定による成分分析を行った。
【０１２７】
比較例として，未処理の軽油に対してＧＣ−ＭＳ測定による分析を行って，これらの結果と比較した。
【０１２８】
（３）実験結果
ＧＣ−ＭＳ測定の結果を図３５，及び図３６に示す。
【０１２９】
ここで，図３５，３６に示すピーク番号（丸数字の１〜７）の化合物及び分子式を下記の表２に示す。
【０１３０】
また，未処理の軽油と実施例１の触媒層に接触させた後の軽油におけるナフタレン（丸数字の７）とC14の面積相対比を表３に，未処理の軽油と実施例２の触媒層に接触させた後の軽油におけるトルエン（丸数字の５）とC14の面積相対比の変化を表４にそれぞれ示す。
【０１３１】
【表２】
2010142734.tif 000004
【０１３２】
【表３】
2010142734.tif 000005
【０１３３】
【表４】
2010142734.tif 000006
【０１３４】
一般に軽油の主成分はC14〜C20の脂肪族炭化水素であり，ＧＣ−ＭＳ測定に於いてC13以降に規則的に認められる脂肪族炭化水素は，元々，軽油に含まれた構成成分である。
【０１３５】
本測定に用いた熱分解装置は，装置の特性上，１秒以下の瞬時に７００℃まで昇温し，それによって熱分解・揮発した成分が瞬時に分析ラインへ導入される為空気中加熱であるが完全燃焼まで至らない。
【０１３６】
従って，脂肪族炭素（C13〜C25）の周辺ピークや，C13以下に変化が認められるのであれば，丸数字１〜７の分解生成物に差異が現れる。
【０１３７】
図３５，３６に示したＧＣ−ＭＳ測定結果より，実施例１の固体触媒（チタン），及び実施例２の固体触媒（スズ）共に，未処理の軽油に比べて，丸数字１〜６にピークを示す生成物量がC14〜C20の軽油成分に比べて異なる事が確認された。
【０１３８】
検証の為，丸数字４〜６のピーク中で，隣接ピークとの重複が比較的少なく，定量可能と判断された丸数字５のピーク（トルエン），丸数字７のピーク（ナフタレン）について，軽油成分のC14（テトラデカン）との相対比を調べた。
【０１３９】
その結果，実施例１の固体触媒の場合は，未処理の軽油に比べてナフタレン（丸数字７）の量が大きく減少した（表３参照）。
【０１４０】
また，実施例２の固体触媒の場合に，未処理の軽油に比べて，トルエン／C14比が２倍弱に増えて（表４参照），ナフタレン量が大きく減少する傾向が認められた。
【０１４１】
尚，本測定の再現性を調べる為，再度同様の測定を実施したが，同様の結果が得られた。
【０１４２】
（４）考察
一般に，脂肪族炭化水素は，加熱されると先ず熱分解ラジカルが発生し，ラジカルを起点として種々の分解，反応が進むと言われており，その中で，環化反応（芳香族化）は代表的な反応として知られている。
【０１４３】
以上のことから各現象について推定する。
【０１４４】
(4-1) 実施例１の固体触媒（酸化チタン）
ナフタレンは，１０個のＣからなる分子（Ｃ10Ｈ8 ）であり，前記の生成ラジカルがC10よりも少ないＣ数であれば，生成するナフタレン量が減少したと考える。
【０１４５】
(4-2) 実施例２の固体触媒（酸化スズ）
軽油主成分である鎖状の脂肪族炭化水素が，本願固体触媒（実施例２）の共存時には，触媒層と接触させていない軽油に比べて多く分解が生じ，その結果芳香族であるトルエンを多く生成したと考える。
〔式１〕
C14： ＣＨ3（ＣＨ2 ）12ＣＨ3   →
ＳｎＯ2 と接触  →  
C7ラジカル：２ＣＨ3（ＣＨ2）6・  →
環化→トルエン：Ｃ6Ｈ5−ＣＨ3
【０１４６】
なお，上記試験は，本発明の固体触媒が燃料に与える燃焼性の変化を見るために，瞬時７００℃へ昇温させ燃焼を途中で止めた状態（大気中ではあるが完全燃焼まで至っていない領域）で揮発したガスを冷却後，成分を分析しているものであり，ラジカル終端反応後の生成物を示すものではない。従って，上記トルエンの発生は，燃焼後の排ガス等にトルエンが含まれることを意味するものではない。
【０１４７】
(4-3) まとめ
以上の熱分解ＧＣ−ＭＳの測定結果より，実施例１，実施例２の固体触媒共に，ガソリン及び軽油の内燃機関の燃料の熱分解挙動に変化を与える事が確認できた。よって光の無い環境下に於いても触媒機能を発揮することが確認できた。
【０１４８】
５．その他
亜鉛及び酸化亜鉛によって構成された金属被膜を備えた実施例３の固体触媒にあっては，図１(Ａ)を参照して説明したようにチタン及び酸化チタンによって構成された金属被膜を備えた実施例１の固体触媒と極めて近似した構造を有するものであり，前述した実施例１の固体触媒同様の触媒効果を発揮するものである。
【０１４９】
また，以上のようにして得られた本発明の固体触媒１の摩擦係数を測定したところ，実施例１〜３の固体触媒のいずれにおいても，摩擦係数が未処理の基材に比較して約４６％程減少していることが確認された。
【０１５０】
従って，本発明の固体触媒は，摺動部品等を基材とし，その表面に前記触媒層を備えた金属被膜を創成することで，固体触媒として機能すると共に，創成された金属被膜に，基材の保護膜や潤滑性向上性の機能を付与することが可能である。
【産業上の利用可能性】
【０１５１】
以上説明した本発明の固体触媒は，従来技術として説明した光触媒や荷電移動型触媒で利用されている各種分野において使用することが可能である。
【０１５２】
具体的には，
燃料タンクや燃料供給管の内壁，内燃機関のピストンスカート部やクラウン部分を基材とし，これに対して触媒層を備えた金属被膜を創成して本発明の固体触媒と成し，又は，セラミック球等の基材に触媒層を備えた金属被膜から成る本発明の固体触媒を燃料タンク内に投入等することによる燃料改質用の触媒としての使用。
【０１５３】
各種製品を基材とし，その表面に触媒層を備えた金属被膜を創成することによる抗菌，防臭，抗黴，ホルムアルデヒド等の有害な有機物の分解作用の付与等。
【図面の簡単な説明】
【０１５４】
【図１】本発明の固体触媒の模式図であり，（Ａ）は金属被膜の表面付近に触媒層を設けた例，（Ｂ）金属被膜の全域に亘り触媒層を設けた例。
【図２】ガソリン分解の説明図。
【図３】実施例１の固体触媒の断面電子顕微鏡写真（ＴＥＭ明視野像）。
【図４】図３の(1)部分のＴＥＭ−ＥＤＸ分析結果を示すグラフ。
【図５】図３の(2)部分のＴＥＭ−ＥＤＸ分析結果を示すグラフ。
【図６】実施例１の固体触媒における金属被膜の観察結果を示し，（Ａ）は金属被膜の断面電子顕微鏡写真（ＴＥＭ明視野像），（Ｂ）は図６（Ａ）中の（３）部分の極電子回析像。
【図７】図６の(3)部分のＴＥＭ−ＥＤＸ分析結果を示すグラフ。
【図８】図６の(4)部分のＴＥＭ−ＥＤＸ分析結果を示すグラフ。
【図９】図６の(5)部分のＴＥＭ−ＥＤＸ分析結果を示すグラフ。
【図１０】実施例１の触媒層の極電子回折像（アナターゼ型）。
【図１１】実施例１の触媒層の極電子回折像（ルチル型）。
【図１２】実施例１の触媒層の極電子回折像（ブルカイト型）。
【図１３】実施例１の触媒層のＸＰＳワイドスキャン結果を示すグラフ。
【図１４】実施例１の触媒層の角度分解ＸＰＳ分析結果を示すグラフ。
【図１５】母材（アルミ合金）にチタン粉体を噴射して形成した金属被膜の断面電子顕微鏡写真部（ＳＥＭ）。
【図１６】実施例２の固体触媒の断面電子顕微鏡写真（ＳＴＥＭ像）。
【図１７】実施例２の固体触媒の断面電子顕微鏡写真（ＴＥＭ明視野像）。
【図１８】図１７の(1)部分のＴＥＭ−ＥＤＸ分析結果を示すグラフ。
【図１９】図１７の(2)部分のＴＥＭ−ＥＤＸ分析結果を示すグラフ。
【図２０】実施例２の触媒層の極電子回折像（ＳｎＯ2）。
【図２１】実施例２の触媒層の極電子回折像（Ｓｎ3Ｏ4）。
【図２２】実施例２の触媒層のＸＰＳワイドスキャン結果を示すグラフ。
【図２３】実施例２の触媒層の角度分解ＸＰＳ分析結果を示すグラフ。
【図２４】実施例３の固体触媒の断面電子顕微鏡写真（ＴＥＭ明視野像）。
【図２５】図２４の(1)部分のＴＥＭ−ＥＤＸ分析結果を示すグラフ。
【図２６】図２４の(2)部分のＴＥＭ−ＥＤＸ分析結果を示すグラフ。
【図２７】図２４の(3)部分のＴＥＭ−ＥＤＸ分析結果を示すグラフ。
【図２８】実施例３の触媒層の極電子回折像（ＺｎＯ）。
【図２９】実施例３の構成金属層の極電子回折像（Ｚｎ）。
【図３０】実施例３の触媒層のＸＰＳワイドスキャン結果を示すグラフ。
【図３１】実施例３の触媒層の角度分解ＸＰＳ分析結果を示すグラフ。
【図３２】実施例３の触媒層の角度分解ＸＰＳ分析結果（オージェピーク）を示すグラフ。
【図３３】試験１（アミノ酸分解試験）におけるＬ−システインの１３Ｃ−ＮＭＲ測定結果を示すグラフ。
【図３４】試験１（アミノ酸分解試験）におけるＬ−メチオニンの１３Ｃ−ＮＭＲ測定結果を示すグラフ。
【図３５】試験２（軽油の分解試験）における軽油の熱分解ＧＣ−ＭＳ測定結果を示すグラフであり，（Ａ）は未処理，（Ｂ）は実施例１の触媒層と接触させたもの。
【図３６】試験２（軽油の分解試験）における軽油の熱分解ＧＣ−ＭＳ測定結果を示すグラフであり，（Ａ）は未処理，（Ｂ）は実施例２の触媒層と接触させたもの。
【符号の説明】
【０１５５】
１  固体触媒
１０  基材
２０  金属被膜
２１  触媒層
２１２  ナノ結晶層
２２  未酸化の金属
２３  酸化金属
２４  構成金属層
【図２】
2010142734.tif 000007
【図４】
2010142734.tif 000008
【図５】
2010142734.tif 000009
【図７】
2010142734.tif 000010
【図８】
2010142734.tif 000011
【図９】
2010142734.tif 000012
【図１３】
2010142734.tif 000013
【図１４】
2010142734.tif 000014
【図１８】
2010142734.tif 000015
【図１９】
2010142734.tif 000016
【図２２】
2010142734.tif 000017
【図２３】
2010142734.tif 000018
【図２５】
2010142734.tif 000019
【図２６】
2010142734.tif 000020
【図２７】
2010142734.tif 000021
【図３０】
2010142734.tif 000022
【図３１】
2010142734.tif 000023
【図３２】
2010142734.tif 000024
【図３３】
2010142734.tif 000025
【図３４】
2010142734.tif 000026
【図３５】
2010142734.tif 000027
【図３６】
2010142734.tif 000028
【図１】
2010142734.tif 000029
【図３】
2010142734.tif 000030
【図６】
2010142734.tif 000031
【図１０】
2010142734.tif 000032
【図１１】
2010142734.tif 000033
【図１２】
2010142734.tif 000034
【図１５】
2010142734.tif 000035
【図１６】
2010142734.tif 000036
【図１７】
2010142734.tif 000037
【図２０】
2010142734.tif 000038
【図２１】
2010142734.tif 000039
【図２４】
2010142734.tif 000040
【図２８】
2010142734.tif 000041
【図２９】
2010142734.tif 000042